상기 실시 예 1 에서 2 차 도료 조성물 제조 시 비닐리덴 플 루 오 라 이드 에 불화 비닐 이 7 : 3 중량 비 의 비율 로 중합 된 폴리 비닐리덴 플 루오 라이드 ( MFI 9 g / 10 분 ( ASTM D 1238 , 230 ℃, 2 . 16 kg 하중 ) ) 을 에폭시 수지 100 중량 부 대비 3 중량 부 더 첨가 한 것 을 제외 하 고 실시 예 1 과 동일 한 방법 으로 도막 을 형성 하 였 다 . 형성 된 도막 의 물 성 을 측정 하 여 표 1 에 기재 하 였 다 .